(57)【特許請求の範囲】
【請求項１】
（１）酸化珪素を還元することで金属珪素を得る工程、
（２）上記金属珪素にＣａＯ、ＳｉＯ2、ＣａＦ2、Ａｌ2Ｏ3、Ｎａ2Ｏ及びＭｇＯより選ばれる一種又は二種以上の塩を溶融フラックスとして添加し、塩素ガス及び水蒸気を含むガスを用いてガス吹練処理して不純物を除去する工程、
（３）上記不純物を除去した金属珪素を溶解し、一方向凝固する工程、
（４）一方向凝固した金属珪素から純度の低い部分を除去する工程、及び
（５）低純度部分を除去した金属珪素を減圧下で電子ビーム溶解して不純物を気化・除去する工程
を含むことを特徴とする金属珪素の精製方法。
【請求項２】
酸化珪素の還元工程で得られる金属珪素が、酸化珪素及び還元剤として用いる炭材中の含有不純物量を調整して得られたものである請求項１記載の金属珪素の精製方法。
【請求項３】
酸化珪素の還元工程で得られる金属珪素中の鉄の濃度が、３００〜８００ｐｐｍであることを特徴とする請求項１又は２記載の金属珪素の精製方法。
【請求項４】
酸化珪素の還元工程で得られる金属珪素中のホウ素の濃度が、１０ｐｐｍ以下であることを特徴とする請求項１乃至３のいずれか１項記載の金属珪素の精製方法。
【請求項５】
ガス吹練処理工程で用いるガスが、水蒸気１０〜５０体積％、塩素１０〜５０体積％、及び不活性ガス２０〜８０体積％からなる混合ガスであり、水蒸気と塩素の使用割合が、体積比で１：５〜５：１である請求項１乃至４のいずれか１項記載の金属珪素の精製方法。
【請求項６】
ガス吹練処理工程で得られる金属珪素中のホウ素の濃度が、５ｐｐｍ以下であることを特徴とする請求項１乃至５のいずれか１項記載の金属珪素の精製方法。
【請求項７】
電子ビーム工程における雰囲気圧力が、１×１０-4〜１×１０-2Ｐａである請求項１乃至６のいずれか１項記載の金属珪素の精製方法。
【発明の詳細な説明】
【技術分野】
【０００１】
本発明は、短工程で安価に金属珪素から不純物を除去し、高純度化する金属珪素の精製方法に関する。
【背景技術】
【０００２】
ＣＯ2を排出する化石エネルギーが地球温暖化を促進するとして、化石エネルギーに代替するエネルギーが種々提案され、実用化されている。そのなかでも、太陽光発電は地球上に遍く分布するエネルギーによって作り出されるものであること、比較的小規模の設備でもエネルギーを取り出すことが可能であること、実用化の歴史が長いことなどから、年々その設備発電量が増加している。
【０００３】
太陽光発電には種々の方法があるが、なかでもシリコンウェハーを使用して電池セルを形成した太陽電池は、最も普及している太陽光発電法である。この太陽電池用シリコンウェハーに使用する珪素の不純物成分の濃度は、半導体用の珪素ほどの不純物濃度レベルまでは要求されない。即ち、半導体用珪素の必要純度は、極力低レベルとすることがよいとされ、珪素の純度が９９．９９９９９９９９９％とされるのに対し、太陽電池用の珪素は９９．９９９９％が必要とされる。
【０００４】
従来、太陽電池用珪素の不純物レベルとするために、その原料には、半導体用の９９．９９９９９９９９９％純度品に加え、半導体珪素製造工程中で不純物濃縮や異物付着品として廃棄される、いわゆるオフグレード品を再処理、精製した物が使用されてきた。
【０００５】
このように、太陽電池用珪素は、半導体用の珪素或いはその派生品が原料であることから、その流通量は半導体産業の影響を受けてしまい、太陽電池用珪素の需要に対応できない状態となっていた。このため、工業的に十分な製造量を有する金属珪素の純度を向上させて、太陽電池用の珪素として使用することが検討されてきた。
【０００６】
さらに、最近においては、高純度の珪素を使用し、Ｌｉイオン電池の負極活物質としての用途や、研磨時に高い研磨速度が達成できることから、ハードディスクドライブのメディアとしての用途など、高純度珪素を使用することを基本とし、珪素の多様な物理的、化学的、熱力学的性質を利用し、今までにない新たな形態を形成することで新規用途開発も計画されている。
【０００７】
ところで、金属珪素の主な不純物は、鉄、アルミニウム、カルシウム、チタンなどの金属元素と、珪素を半導体物質として利用する際にドーパントとして作用するホウ素、燐などの非金属元素である。このうち、金属元素は、珪素との凝固分配係数が非常に小さいので、凝固偏析現象を利用すれば、凝固初期から中期にわたって金属不純物成分濃度の低い部分を得ることができ、その部分だけを取得すれば低金属不純物濃度の珪素が得られる。
【０００８】
この方法として、たとえば、特開平１−５６３１２号公報（特許文献１）には、溶融珪素中の固形不純物を濾過した後に一方向凝固させて珪素の純度を向上させる方法が提案されている。また、特開昭６３−４５１１２号公報（特許文献２）には、溶融した珪素中に中空回転冷却体を浸漬し、この冷却体の外周面に珪素を晶出させることで珪素の純度を向上させる方法が提案されている。この方法は、珪素の析出を冷却体を中心とした方向に析出させていくという点、及び珪素の純度向上が可能となる点においても、一方向凝固の一形態であることは明確である。
【０００９】
以上の様に、珪素の純度を向上させるために一方向凝固を実施することは、一般的に実施されてきた技術である。
【００１０】
しかし、ホウ素や燐は、珪素中でドーパント物質として作用するので、珪素を太陽電池用として使用する際には、濃度制御すべき物質である。ところが、ホウ素や燐は、凝固分配係数がそれぞれ０．８、０．３５と、上記の金属元素の分配係数に比較して１に近い値である。このために、凝固偏析現象を利用した不純物濃縮ではほとんど偏析しないので、ホウ素、燐の除去を凝固偏析以外の方法で除去すべく、種々の方法が提案されている。
【００１１】
これについては、特開平４−１９３７０６号公報（特許文献３）には、Ｂ，Ｃ，Ｐ，Ｆｅ，Ａｌ等の不純物元素を含むシリコンを、底部にガス吹き込み羽口を有するシリカを主成分とする容器内で溶融し、この羽口からＡｒ又はＨ2もしくはこれらの混合ガス、酸化性ガス、ＨＣｌガスを吹き込むことや、ＳｉＯ2、ＣａＯ、ＣａＣｌ2、ＣａＦ2を添加することで不純物量を減少させる方法が提案されている。
【００１２】
特開平５−２６２５１２号公報（特許文献４）には、溶融したシリコン表面に水蒸気及び塩化水素ガスを添加した熱プラズマガスを照射すること、このプラズマガスに塩化ナトリウムを添加することで、ホウ素、鉄、アルミニウムの濃度を低減させる方法が開示されている。
【００１３】
特開平７−３０９６１４号公報（特許文献５）には、電子ビーム溶解中の炉内圧力を１×１０-4〜５×１０-3Ｔｏｒｒに維持し、溶融したシリコンの表面にＡｒガスを吹き付けることで、燐、アルミニウム、カルシウムなどの濃度を低減させる方法が提案されている。
【００１４】
さらに、特開平６−３４５４１６号公報（特許文献６）には、シリコンを電子ビームで溶解精製する際に、酸素の供給源としてＳｉＯ2やＣａＯ等の酸化物の添加、あるいはＨ2Ｏ、Ｏ2等の酸化性ガスを浴中に添加することで、Ｃ、Ｂを除去する方法が提案されている。
【００１５】
しかし、これらの方法は、金属成分や、ホウ素、燐を除去する技術を開示しているが、それぞれの技術を別個に実施しただけでは、金属珪素を太陽電池用の珪素とすることはできず、複数の技術的要素を連動させることで太陽電池用珪素が得られるものである。
【００１６】
このように、金属珪素中の不純物を除去する方法は、除去対象である元素の種類によって異なる。金属珪素の純度向上の技術は、太陽電池用の珪素精製について特に検討されており、金属珪素から太陽電池用珪素を製造する方法は、いくつかの技術の組み合わせで成立している。
【００１７】
これについては、特許第３３２５９００号公報（特許文献７）には、Ａ．金属シリコンを真空下において溶解し、その含有する燐を気化脱燐した後、溶湯から不純物成分を除去するための凝固を行い、鋳塊を得る。Ｂ．上記鋳塊の不純物濃化部を切断、除去する。Ｃ．切断除去後の残部を再溶解し、酸化性雰囲気下で溶湯からボロン及び炭素を酸化除去し、引き続きアルゴンガスあるいはアルゴンと水素の混合ガスを溶湯に吹き込み、脱酸素する。Ｄ．上記脱酸素後の溶湯を、鋳型に鋳込み、一方向凝固を行い、鋳塊を得る。Ｅ．一方向凝固で得た鋳塊の不純物濃化部を切断、除去する。あるいは、酸化珪素の精製で得た溶融状態の金属シリコンを取鍋に移し、酸化雰囲気下でボロン及び炭素を酸化除去した後に凝固し、引き続きＢ，Ｃ，Ｄ，Ｅ工程を行うことで、金属珪素から太陽電池用多結晶シリコンを得る方法が開示されている。
【００１８】
特開２０００−３２７４８８号公報（特許文献８）には、金属シリコンを粉砕し、酸処理した純度４Ｎ以上の高純度金属珪素などを原料とし、これを真空下において電子ビームで溶解して揮発性不純物を酸化物として蒸発・除去し、その後、凝固粗精製でシリコンをインゴット化して重金属不純物の濃縮部を切断除去した粗精製原料を、酸化性雰囲気下でプラズマ溶解して不揮発性不純物を酸化物として蒸発・除去する。更に、凝固仕上げ精製でシリコンをインゴット化し、再度重金属不純物濃縮部を切断除去することで太陽電池用珪素を製造する方法が提案されている。
【００１９】
しかし、例えば、特許第３３２５９００号公報（特許文献７）の方法では、工程が多く煩雑な処理が要求される。また、特開２０００−３２７４８８号公報（特許文献８）の方法では、工程が長い上に、珪素の粉砕、酸処理、ｐＨ調整などが必要であり、工程が煩雑であって、回避することが望ましい工程までも含んでいる。このように、上記従来技術は満足すべきものではなく、更なる改良が求められていた。
【００２０】
【特許文献１】特開平１−５６３１２号公報
【特許文献２】特開昭６３−４５１１２号公報
【特許文献３】特開平４−１９３７０６号公報
【特許文献４】特開平５−２６２５１２号公報
【特許文献５】特開平７−３０９６１４号公報
【特許文献６】特開平６−３４５４１６号公報
【特許文献７】特許第３３２５９００号公報
【特許文献８】特開２０００−３２７４８８号公報
【発明の開示】
【発明が解決しようとする課題】
【００２１】
本発明は、上記事情に鑑みなされたもので、短工程でローコストな金属珪素の精製方法を提供することを目的とする。
【課題を解決するための手段】
【００２２】
本発明者は、上記目的を達成するために鋭意検討を重ねた結果、酸化珪素を還元して金属珪素を得た後、この金属珪素をガス吹練処理してＦｅ，Ｔｉ，Ａｌ，Ｃａ等の不純物金属元素や、Ｂ，Ｐ等の不純物を除去する。そして、これをさらに一方向凝固して特にＦｅ等の不純物金属元素を除去し、次いで、減圧下で電子ビーム溶解して特にＢ，Ｐ等の不純物を気化・除去することで、短工程かつ安価な方法で、金属珪素中のＦｅ等の金属成分はもちろん、Ｂ，Ｐ等の金属成分以外の不純物も除去し、高純度化した金属珪素を得ることができることを見出し、本発明をなすに至った。
【００２３】
即ち、本発明は、下記の金属珪素の精製方法を提供する。
〈１〉（１）酸化珪素を還元することで金属珪素を得る工程、
（２）上記金属珪素にＣａＯ、ＳｉＯ2、ＣａＦ2、Ａｌ2Ｏ3、Ｎａ2Ｏ及びＭｇＯより選ばれる一種又は二種以上の塩を溶融フラックスとして添加し、塩素ガス及び水蒸気を含むガスを用いてガス吹練処理して不純物を除去する工程、
（３）上記不純物を除去した金属珪素を溶解し、一方向凝固する工程、
（４）一方向凝固した金属珪素から純度の低い部分を除去する工程、及び
（５）低純度部分を除去した金属珪素を減圧下で電子ビーム溶解して不純物を気化・除去する工程
を含むことを特徴とする金属珪素の精製方法。
〈２〉酸化珪素の還元工程で得られる金属珪素が、酸化珪素及び還元剤として用いる炭材中の含有不純物量を調整して得られたものである〈１〉記載の金属珪素の精製方法。
〈３〉酸化珪素の還元工程で得られる金属珪素中の鉄の濃度が、３００〜８００ｐｐｍであることを特徴とする〈１〉又は〈２〉記載の金属珪素の精製方法。
〈４〉酸化珪素の還元工程で得られる金属珪素中のホウ素の濃度が、１０ｐｐｍ以下であることを特徴とする〈１〉乃至〈３〉のいずれかに記載の金属珪素の精製方法。
〈５〉ガス吹練処理工程で用いるガスが、水蒸気１０〜５０体積％、塩素１０〜５０体積％、及び不活性ガス２０〜８０体積％からなる混合ガスであり、水蒸気と塩素の使用割合が、体積比で１：５〜５：１である〈１〉乃至〈４〉のいずれかに記載の金属珪素の精製方法。
〈６〉ガス吹練処理工程で得られる金属珪素中のホウ素の濃度が、５ｐｐｍ以下であることを特徴とする〈１〉乃至〈５〉のいずれかに記載の金属珪素の精製方法。
〈７〉電子ビーム工程における雰囲気圧力が、１×１０-4〜１×１０-2Ｐａである〈１〉乃至〈６〉のいずれかに記載の金属珪素の精製方法。
【発明の効果】
【００２４】
本発明によれば、Ｆｅ等の不純物金属元素はもちろんＢ，Ｐ等の金属成分以外の不純物も短工程で効率よく、しかも安価に除去・精製した高純度化金属珪素を得ることができる。本発明で得られる金属珪素は、太陽電池用として好適に使用することができる。
【発明を実施するための最良の形態】
【００２５】
本発明の金属珪素の精製方法は、酸化珪素を還元して得られた金属珪素をガス吹練処理し、さらにこの金属珪素を一方向凝固した後、減圧下で電子ビーム溶解して不純物を除去するものである。
【００２６】
本発明の第一工程である金属珪素の製造工程は、珪素源である珪石（酸化珪素）と、還元剤としての炭材（木炭）よりなる原料混合物をサブマージアーク炉で加熱、反応させることで金属珪素を製造する工程であり、この工程で製造した金属珪素には、Ｆｅ，Ｔｉ，Ａｌ，Ｃａ，Ｂ，Ｐ等の不純物が存在する。
【００２７】
これらの不純物のうち、Ｆｅ，Ｔｉ，Ａｌ，Ｃａ等の金属成分は、金属珪素中に比較的多量に含有する不純物であるが、珪素中でドーパントとなるＢやＰにおいては、その含有濃度は低いものの、太陽電池など珪素を半導体として使用する際には、制御された適度な濃度で珪素中に存在することが必要である。
【００２８】
この金属珪素に存在する不純物濃度を低減する方法として、上述の方法が既に提案されているが、サブマージアーク炉から出湯する金属珪素そのものの不純物濃度を低減させることが、後工程での純度アップ処理の負荷を初めから低減させることが出来るので望ましい。
【００２９】
具体的には、金属珪素の原料中の不純物濃度を低減させることが有効である。これを説明すると、通常、金属珪素中の不純物成分で最も濃度の高い不純物はＦｅであるが、珪素源である珪石と、還元剤としての炭材をサブマージアーク炉で加熱、反応させることで製造される金属珪素と呼ばれる珪素には、通常１５００ｐｐｍから５０００ｐｐｍ程度の鉄成分が含まれている。この鉄成分の主な由来は、珪素源である珪石や、炭材である木炭などに存在する鉄成分が、炉内反応で生成した珪素に移行することによる。したがって、金属珪素の原料である珪石と炭材について、その含有不純物量に注意して原料選択することで、極力不純物金属量の少ない金属珪素が得られることになる。例えば、珪石の代わりに高純度な水晶や、化学合成した二酸化珪素を使用したり、炭材として酸処理で灰分を除去した木炭を使用したりすれば、ある程度の高純度化は達成できる。
【００３０】
しかし、このような方法では、原料コストが上昇することによって、金属珪素自体の単価が上昇してしまう弊害が生じるので、本発明の珪素の精製方法においては、サブマージアーク炉より出湯した珪素中の鉄濃度を３００ｐｐｍ未満とするような高純度、高価な原料を使用した金属珪素は使用しないことが好ましい。本発明の金属珪素の製造工程で得られる金属珪素中に含まれる鉄濃度は、３００〜８００ｐｐｍ、特に３００〜６５０ｐｐｍであることが好ましく、鉄に次ぐ主な金属不純物成分であるＴｉ，Ａｌの濃度も、Ｔｉについては１００〜６００ｐｐｍ、特に１００〜３００ｐｐｍ、Ａｌについては１００〜５００ｐｐｍ、特に１００〜３００ｐｐｍであることが好ましい。なお、不純物濃度は、ＩＣＰ−ＡＥＳ法（（株）Ｐｅｒｋｉｎ  Ｅｌｍｅｒ製）により測定することができる。
【００３１】
ドーパント成分となるホウ素や燐も、金属不純物成分と同様に、金属珪素の原料中の成分として存在し、それがサブマージアーク炉中での二酸化珪素の還元反応中に金属珪素中に移動する。このドーパント物質のうち、特にホウ素は珪素との親和性が高く、珪素中より除去しづらい物質であるので、金属珪素の製造工程後の濃度としては、低濃度であることが望ましい。このサブマージアーク炉で製造した金属珪素中のホウ素は、金属不純物成分と同様に、原料である珪石と炭材について、その含有不純物量に注意して原料選択することで、ホウ素不純物量の少ない金属珪素が得られることになる。この金属珪素中のホウ素の濃度は、後工程で実施するホウ素除去の工程負荷を低減するために１０ｐｐｍ以下、特に１〜５ｐｐｍであることが望ましい。また燐濃度も同様に、３０ｐｐｍ以下、特に５〜２０ｐｐｍであることが好ましい。
【００３２】
本発明においては、第一工程において得られる金属珪素の不純物濃度が上記範囲となるよう、出発原料の珪石及び木炭としては、一定量のＦｅ等の金属不純物成分及びＢ，Ｐ等の不純物を含むものを適宜選定して用いることが好ましい。
【００３３】
金属珪素は、通常は、サブマージアーク炉より流出させ、容器中で凝固させることで製造するが、サブマージアーク炉から流出する溶融珪素を、本発明の第二工程において引き続き精錬することで、金属珪素中のＡｌ，Ｃａ，Ｂ等の不純物を除去する。この工程は、溶融金属珪素のままの状態で、水蒸気、酸素、二酸化炭素、塩化水素、塩素などの酸化性ガスや窒素、アルゴン等の不活性ガスを溶湯に吹き込むことで、上記の不純物を酸化除去するガス吹練工程である。
【００３４】
この工程による不純物除去では、太陽電池用の珪素としては、不純物の低下レベルが不十分ではあるが、後工程での処理時における高純度化にかかわる負荷を低減出来ることや、一回に多量の珪素を処理することができ、さらに必要に応じて処理をサブマージアーク炉に直結した設備とし、溶融した珪素をそのまま処理することも出来るなど、熱効率的にも、設備効率的にも合理的な手段である。
【００３５】
本発明のガス吹練工程は、例えば、図１に示されるような内部にるつぼ１を有する炉芯管２が中央に設置された電気炉３を用い、細管４を通して外部から炉芯管２中の溶融珪素にガスを送気することで行うことができる。吹練工程で使用するガスは、例えば、水蒸気１０〜５０ｖｏｌ％、塩素１０〜５０ｖｏｌ％及び不活性ガス２０〜８０ｖｏｌ％のような組成のガスを使用し、流量０．４〜５ｍ／秒、特に０．７〜３ｍ／秒で、１０〜２００分間、特に２０〜１２０分間溶湯に吹き込むことが好ましい。この場合、流量が少なすぎると溶湯の攪拌が不十分でガスと珪素の接触が満足に実施されず、結果として不純物の除去が不十分となる場合があり、多すぎるとガスによる溶湯攪拌が強すぎることで溶湯が飛散し、珪素の回収率が低下する場合がある。また、珪素中のＢの除去が迅速かつ十分になされるために、吹練処理のガスには塩素ガス及び水蒸気が含まれることが好ましい。
【００３６】
この処理においては、フラックスによる処理も平行して実施することが出来る。このフラックス処理とは、溶融珪素と溶融塩を同一容器内で共存させることによって、珪素中の不純物がフラックス中に移行することで珪素純度を上げる方法である。フラックスとしては、ＣａＯ、ＳｉＯ2，ＣａＦ2，Ａｌ2Ｏ3，Ｎａ2Ｏ，ＭｇＯ等の塩、或いはこれらの混合物等、扱いやすさ、融点、効果などに応じて選ぶことができる。
【００３７】
フラックスは、溶融珪素の融点温度以上の温度で溶融状態とするが、サブマージアーク炉から流出する溶融珪素を受ける取鍋中に予め投入しても、取鍋内の溶融珪素に投入してもよいが、フラックスを予め予熱したり、取鍋を電気的に加熱できる手段をとるなど、フラックスを珪素と接触した際にも溶融珪素の溶融を保持する為の準備が必要である。
【００３８】
ガス吹練処理は、必要に応じてこの溶融フラックスが共存した状態で実施されるが、なかでも、ガスとして水蒸気と塩素を使用し、フラックスとして二酸化珪素と酸化カルシウムからなるものを使用すれば、ホウ素の除去が効果的に実施できるので好ましい形態である。この場合、水蒸気と塩素の使用割合は、体積比で１：５〜５：１が好ましく、より好ましくは１：２〜２：１である。また、フラックスとして添加する二酸化珪素と酸化カルシウムの使用量は、質量比で５８：４２〜７０：３０が好ましく、特には質量比で６０：４０〜６５：３５が好ましい。また、金属珪素に対して合計量で、５〜７０質量％、特に１０〜４０質量％用いることが好ましい。フラックスの量が少なすぎると、珪素中のホウ素がフラックスへ移行する量が取れず、結果としてホウ素除去が十分実施されない場合があり、多すぎると、昇温エネルギー量や処理設備容量がフラックスの分まで加算しなければならないので、初期投資及び処理コストが高価なものとなってしまう場合がある。このガス吹練処理を複数回行うことは、Ａｌ，Ｃａ，Ｂ等の除去にはより効果的ある。しかし、複数回の除去は工程増となりコストアップをもたらすので、効果とのバランスから、３回以内で行うことが好ましい。
【００３９】
ガス吹練工程において、ホウ素は除去されるが、この工程でのホウ素除去の効率は目的とする純度に対しては十分ではなく、更に後工程でホウ素の純度を向上させる必要がある。この後工程でのホウ素除去の負荷を低減するために、ガス吹練後の珪素中のホウ素濃度は５ｐｐｍ以下、特に１〜０．１ｐｐｍであることが望ましい。
【００４０】
次いで、珪素は引き続き一方向凝固にかけられる。通常、一方向凝固とは、溶融した珪素を炉内で一方向に移動することで凝固させる方法で、不純物成分を液相側に排出させて、凝固した珪素を高純度化させるものである。この方法は、珪素をいったん溶解させる手間はあるものの、ほとんどの金属成分は珪素との分配係数が非常に小さいので、珪素の凝固初期から中期にかけて高純度の珪素が得られる長所がある。
【００４１】
これを説明すると、珪素中の不純物金属元素成分の固相−液相界面における凝固偏析現象は、凝固分配係数によって偏析状態が決定されるが、凝固分配係数が小さいほど不純物金属成分は固相に捕捉されずに、より多くが液相側に移動する。この不純物金属の挙動で固相の不純物濃度が低下することになる。珪素中の多くの不純物金属は、この凝固分配係数が非常に小さく、たとえば金属珪素中に不純物成分として最も多量に存在する鉄の凝固分配係数は、たかだか８×１０-6である。従って、凝固開始時の固体珪素中には鉄濃度が低く、凝固中期から末期にかけて固体珪素中の鉄濃度が除々に増加することとなる。
【００４２】
この凝固偏析現象を利用して所望の鉄濃度の部分を鋳造塊より選択すれば、低鉄濃度の珪素が得られる。鉄以外の不純物金属元素についても、鉄の除去と同時に、凝固による不純物排除が行われ、結果として凝固初期から中期に至る範囲で金属不純物が除去され、凝固末期に不純物が濃縮された凝固インゴットとなっているので、不純物濃縮部分を切除して高純度の珪素を得ることができる。
【００４３】
本発明の一方向凝固工程には、例えば、図２に示すようなるつぼ１１が設置された電気炉１２を用いることができる。電気炉１２は、ヒーター１３に通電することで昇温し、珪素の融点の１４５０℃以上まで昇温することで珪素は溶融する。溶融した珪素は、その融体が均一組成となる様に一定時間溶融状態のまま保持することが好ましい。このときの温度は、それが高いほど溶融珪素の均一化が促進されるので、融点温度より２０℃以上、特に５０〜１００℃高いことが好ましい。
【００４４】
均一組成となった溶融珪素が入ったるつぼは、引き下げシャフト１４を降下させることで炉の下方に移動させ、るつぼの底部から冷却することで溶融珪素を凝固させることができる。引き下げ速度は、１〜５０ｍｍ／ｈｒが好ましく、より好ましくは５〜２０ｍｍ／ｈｒである。遅すぎると凝固処理時間がかかりすぎて、生産性が低下するし、速すぎると不純物の偏析が十分ではなく、高純度化した部分の取得量が少なくなる場合がある。
【００４５】
一方向凝固工程で使用されるるつぼ材には、二酸化珪素、アルミナ、黒鉛などの耐熱性材料が使用される。珪素は、この材料中で溶融し、凝固するが、凝固時にるつぼ材と珪素が固着し、温度降下時にるつぼ材と珪素との熱膨張係数差によってるつぼ材ないしは珪素が破損することがある。これを防止するために、るつぼ内壁に離型材を塗布する。この離型材には珪素と固着しないことが求められ、通常は窒化珪素が選ばれる。離型剤としては、粒径１ミクロン程度ないしはそれ以下の窒化珪素粉を、水などの液体や添加剤と調合してスラリー化し、これをるつぼに塗布、乾燥を何回か繰り返すことで作成する。
【００４６】
溶解・凝固時の溶湯珪素は、この離型剤と接触するので、離型剤中に不純物成分が存在する場合は、その成分が珪素に移行することがある。したがって、離型剤、特には窒化珪素は、高純度原料から化学合成した窒化珪素粉、例えば四塩化珪素とアンモニアから合成した窒化珪素粉を使用することが望ましい。
【００４７】
この珪素には、未だに不純物として除去されていない元素としてＢやＰがある。この元素は次の工程である電子ビーム工程で除去する。
【００４８】
電子ビーム工程で使用する設備としては、例えば、図３に示すような、内部に一方向凝固により金属不純物成分を除去した珪素を収容する容器（水冷ハース／るつぼ）２１を具備した真空チャンバー２２と、この容器内の珪素に向かって電子ビームを照射するように設置した電子ビームガン２３と、さらにチャンバーを真空度が１×１０-4〜１×１０-2Ｐａ程度までの高真空にするための真空排気設備（図示せず）が主要な設備である。
【００４９】
Ｂ、Ｐの除去は、まず、チャンバーを真空排気して１×１０-4〜１×１０-2Ｐａ程度の高真空にした後に、電子ビームガンより電子ビームを照射して珪素を溶解する。この場合、珪素は容器内に収容されるが、使用する容器としては電子ビームの通電や、材質からのコンタミネーションの防止といった点から水冷銅るつぼが好ましい。
【００５０】
珪素の溶解時は、容器中の珪素を広い範囲で溶解させるために、電子ビームは容器中の珪素全面に照射する様にビームスキャンを調節することが好ましい。
【００５１】
電子ビームで溶解した珪素中のドーパント成分であるＢとＰは、チャンバー内で除去される。まず、Ｐは、珪素と比較して高温での蒸気圧が高いことから、チャンバー雰囲気の高真空環境において、電子ビーム照射による高温環境（１６００〜２２００℃程度）で積極的に気化することで除去される。一方、Ｂは、Ｐ除去の雰囲気だけでは十分な除去を達成できないので、チャンバー内に微量の水蒸気、酸素などを流通させることで、Ｂが電子ビーム雰囲気で酸化され、或いは水素化され、さらにこの酸化物或いは酸水素化物が気化することで除去される。
【００５２】
この場合、高真空を前提とした電子ビームガンであるが、ガン内の真空度を維持するために、ガン内及びガンとチャンバーとの作動排気を十分に実施すれば、チャンバー内の圧力が１Ｐａ程度までであれば電子ビームの照射は十分可能であるので、この真空度を維持する様に上記ガスを単体又は混合ガス、或いは窒素、アルゴン等の不活性ガスと共にチャンバー内に通気することで達成できる。
【００５３】
この様に、ＢとＰの除去は、同一の設備でワンポットで達成できるが、このＢ除去では、珪素中のＢの濃度が高いと、Ｂ除去に長時間が必要とされ、除去時の最低濃度は、半導体用途の珪素として必要とされる濃度まで除去出来ないので、電子ビーム処理に供される珪素中のＢ濃度は１０ｐｐｍ以下、望ましくは５ｐｐｍ以下、さらに望ましくは１ｐｐｍ以下とすることが好ましい。通常の金属珪素では、このＢの濃度よりも高い濃度であるため、上述のガス吹練処理によって、金属珪素中のＢ濃度を調節、低減することがよい。
【００５４】
以上の工程処理を金属珪素に実施することにより、金属珪素は高純度化される。この高純度珪素は、その目的に応じた形態に再加工される。例えば、太陽電池用の珪素としては、定法によりインゴット化された後にスライスされて、太陽電池用のウェハーとなるし、電池用の活物質としての用途であれば、電池用として適切な処理を実施してから適切なサイズに粉砕された後に、バインダーなどと混合されて使用されることとなる。
【実施例】
【００５５】
以下、実施例を示し、本発明をより具体的に説明するが、本発明は下記の実施例に制限されるものではない。
【００５６】
［実施例１］
１．金属珪素の製造工程
○  ＭＧ−１の製造
Ｆｅ2Ｏ3換算で９００ｐｐｍの鉄と、ＴｉＯ2換算で５１０ｐｐｍのチタンを含む珪石と、灰分にＦｅ2Ｏ3換算で１質量％の鉄と、ＴｉＯ2換算で０．７質量％のチタンを含む木炭をサブマージアーク炉にチャージし、金属珪素を製造した。この金属珪素の鉄とチタンの濃度は、それぞれ８００ｐｐｍ，７５０ｐｐｍであった。
【００５７】
２．吹練工程
＜混合溶融塩の調整＞
質量比で３：２としたＳｉＯ2粉とＣａＯ粉を十分混合し、内寸１６０ｍｍφ×２５０Ｌの黒鉛製るつぼに入れ、１５００℃まで昇温して溶解した。溶解後に冷却した後、ダイヤモンドカッターにより適当なサイズに切断した。
【００５８】
＜吹練処理＞
図１に示すような内寸１６０ｍｍφ×２５０Ｌの黒鉛製るつぼ１に金属珪素ＭＧ−１  ２ｋｇと上記混合溶融塩１３３０ｇを入れた。このるつぼを石英ガラス製の炉芯管２が縦型に設置されている電気炉３の炉芯管中に入れ、るつぼが最高温度部になるように位置を調整した。
【００５９】
電気炉に通電し、炉温を１５４０℃として炉内の珪素とフラックスを溶融した。
アルミナ製の細管４は外部から石英ガラス炉芯管２中にガスを送気できる様に設置されており、この細管４よりるつぼ内の溶融体５にガスを供給した。ガスの組成はＡｒ  ５０体積％，Ｈ2Ｏ  ２５体積％，Ｃｌ2  ２５体積％とした。このガス通気を２時間継続して吹練を実施した後にガスを全量Ａｒとしてから降温した。
【００６０】
３．一方向凝固工程
複数回（２回）処理した吹練処理後の珪素１０ｋｇを、図２に示す石英製の内寸１９０角×３００Ｄ（ｍｍ）のるつぼ１１に入れ、抵抗加熱式の電気炉１２中にセットした。電気炉１２を真空排気した後に、Ａｒを導入して大気圧まで戻し、そのままＡｒを導入し続けた。電気炉１２の設定温度を１５００℃として通電し、炉の温度が１５００℃に達した後も２時間その温度に放置した。その後、引き下げシャフト１４を降下させることでるつぼ１１を５ｍｍ／ｈｒで降下させてＳｉを全量凝固させた。
【００６１】
得られたＳｉインゴットの各部をＩＣＰ−ＡＥＳ（（株）Ｐｅｒｋｉｎ  Ｅｌｍｅｒ製）にて分析したところ、表１の様にインゴット上部に金属不純物が濃縮していた。なお、インゴットの頂部、中頂部、中部、低中部及び底部とは、インゴットの上端を０ｍｍとするとそれぞれ５〜１５ｍｍ、３０〜４０ｍｍ、５５〜６５ｍｍ、８０〜９０ｍｍ、１０５〜１１５ｍｍの範囲からのサンプリングを示す。
【００６２】
【表１】
0004788925.tif 000002
【００６３】
４．金属珪素の低純度部分の除去工程
表１より、インゴットの頂部を切断除去すれば金属不純物元素成分は除去できることがわかるので、同部を切断除去して後工程に供した。
【００６４】
５．電子ビーム工程
電子ビーム工程に用いられる装置を図３に示した。真空チャンバー２２内には水冷銅ハース２１が設置されている。銅ハースは４００Ｌ×１４０Ｗ×１００Ｄ（ｍｍ）の内寸で、その中に一方法凝固工程後の珪素が適宜サイズダウンされて入れられている。また、最大出力３００ｋＷ電子ビームガン２３が真空チャンバー上部より下部向きに設置されている。
【００６５】
真空チャンバー２２は真空排気装置により３×１０-3Ｐａに減圧された後に、電子ビームガン２３より出力４５ｋＷで電子ビームを珪素に照射し、珪素を溶解させ、引き続き電子ビームを照射させたまま３０分間同状態を維持した。その後、電子ビーム照射を継続しながらチャンバー内に水蒸気を導入することで、真空度を５×１０-1Ｐａとし、さらに３０分間電子ビームを照射させながらの溶融状態を維持した後に、電子ビーム照射を停止し、珪素を凝固させた。
【００６６】
以上の各工程でサンプリングした珪素をＩＣＰ−ＡＥＳ（（株）Ｐｅｒｋｉｎ  Ｅｌｍｅｒ製）にて分析した。結果を表２に示すが、各不純物元素とも十分に低減していた。
【００６７】
【表２】
0004788925.tif 000003
【００６８】
［実施例２］
１．金属珪素の製造工程
○  ＭＧ−２の製造
Ｆｅ2Ｏ3換算で１５０ｐｐｍの鉄と、ＴｉＯ2換算で１４０ｐｐｍのチタンを含む珪石と、灰分にＦｅ2Ｏ3換算で１質量％の鉄と、ＴｉＯ2換算で０．２質量％のチタンを含む木炭をサブマージアーク炉にチャージし、金属珪素を製造した。この金属珪素の鉄とチタンの濃度は、それぞれ７００ｐｐｍ，１６０ｐｐｍであった。
【００６９】
次に、実施例１と同様の工程にて金属珪素中の不純物の除去を実施した。なお、一方向凝固においては、引き下げ速度を１０ｍｍ／ｈｒとし、電子ビーム処理においては水蒸気雰囲気での処理時間を１５分とした。各工程での珪素の分析結果を表３に示す。
【００７０】
【表３】
0004788925.tif 000004
【００７１】
表３のように、金属珪素あるいは工程後の不純物元素の濃度が低濃度の場合は、精錬条件を緩和しても十分な不純物除去効果が発揮されることがわかる。
【図面の簡単な説明】
【００７２】
【図１】本発明の吹練工程で用いる炉の一例を示す概略図である。
【図２】本発明の一方向凝固工程で用いる炉の一例を示す概略図である。
【図３】本発明の電子ビーム照射工程で用いるチャンバーの一例を示す概略図である。
【符号の説明】
【００７３】
１  るつぼ
２  炉芯管
３  炉
４  細管
５  溶融珪素
１１  るつぼ
１２  炉
１３  ヒーター
１４  引き下げシャフト
２１  水冷ハース
２２  真空チャンバー
２３  電子ビームガン
【図１】
0004788925.tif 000005
【図２】
0004788925.tif 000006
【図３】
0004788925.tif 000007